(57)【要約】【課題】付着性、塗布性、再分散性、通気性等に優れた、脱臭剤含有塗料組成物を提供すること。【解決手段】ポリエーテルウレタン樹脂、ポリエステルウレタン樹脂、セラミック炭及び水を含む塗料組成物。【特許請求の範囲】
【請求項１】
ポリエーテルウレタン樹脂、ポリエステルウレタン樹脂、脱臭剤及び水を含む塗料組成物。
【請求項２】
脱臭剤が、セラミック炭又は木炭である請求項１記載の塗料組成物。
【請求項３】
セラミック炭が、８５０℃で焼成したセラミック炭と１２００℃で焼成したセラミック炭の混合物である請求項２記載の塗料組成物。
【請求項４】
ポリエーテルウレタン樹脂とポリエステルウレタン樹脂の質量比率が１〜２：１〜２である請求項１〜３のいずれか１項記載の塗料組成物。
【請求項５】
８５０℃で焼成したセラミック炭と１２００℃で焼成したセラミック炭の質量比率が１〜２：１〜２である請求項３又は４記載の塗料組成物。
【請求項６】
ポリエーテルウレタン樹脂、ポリエステルウレタン樹脂、脱臭剤及び水の質量比率が１〜２：１〜２：１〜３：２〜４である請求項１〜５のいずれか１項記載の塗料組成物。
【請求項７】
請求項１〜６のいずれか１項記載の塗料組成物を塗布してなる建築材料。
【発明の詳細な説明】
【０００１】
【発明の属する技術分野】
本発明は、塗料組成物に関し、特に屋内の壁面、天井裏、床下、押入れ、風呂場等の壁面や床面の塗装用として好適な、通気性の塗膜を付与する建築材料用塗料組成物、及びこれを塗布してなる建築材料に関する。
【０００２】
【従来の技術】
従来、湿度を調節し、有害ガスを吸着し、シロアリやカビの発生を抑制するために、床材や壁面に脱臭剤等を配合した塗料組成物を塗装することが行われている。例えば、木炭のような脱臭剤を塗料組成物に配合したものが知られている。しかし、これらの脱臭剤を配合した塗料は、付着性が悪く（塗膜中の脱臭剤が塗膜から剥離して塗膜に接触したものを汚染する）、塗布性に劣り、また長時間放置すると脱臭剤が沈降して容易に再分散させることができない、通気性に劣る等の問題がある。
【０００３】
【発明が解決しようとする課題】
従って本発明の目的は、脱臭剤を含有する塗料組成物であって、付着性、塗布性、再分散性に優れ、通気性の塗膜を形成することができる塗料組成物を提供することである。
本発明の他の目的は、上記塗料組成物を塗布してなる建築材料を提供することである。
【０００４】
【課題を解決するための手段】
本発明は、ポリエーテルウレタン樹脂、ポリエステルウレタン樹脂、脱臭剤及び水を含む塗料組成物を提供するものである。
本発明はさらに、上記塗料組成物を塗布してなる建築材料を提供するものである。
【０００５】
【発明の実施の形態】
本発明の塗料組成物に使用するポリエーテルウレタン樹脂は、ポリイソシアネート化合物とポリエーテルポリオールとの反応により得られるものである。ポリエーテルポリオールとしては、ポリプロピレングリコール、グリセリン、トリメチロールプロパン、ペンタエリスリトール、ソルビトール、蔗糖などの多価アルコール類、エチレンジアミン、エタノールアミン、芳香族ポリアミンなどのアミン類、フェノール樹脂などの多価フェノール類を出発原料とし、これにアルキレンオキシドを開環重合したものが用いられる。ポリイソシアネートとしては、トリレンジイソシアネート、ポリメチレンポリフェニルポリイソシアネート、４，４−ジフェニルメタンジイソシアネート、１，５−ナフタレンジイソシアネート、トリフェニルメタントリイソシアネート、トリジンジイソシアネート、キシレンジイソシアネート、ヘキサメチレンジイソシアネート、ノルボルネンジイソシアネートジシクロヘキシルメタンジイソシアネート、イソホロンジイソシアネート等が挙げられる。市販品としては、例えば、バイヒドロールＰＲ１３５（住化バイエルウレタン株式会社）が挙げられる。
【０００６】
また、本発明の塗料組成物に使用するポリエステルウレタン樹脂は、ポリイソシアネート化合物とポリエステルポリオールとの反応により得られるものである。ポリエステルポリオールは、一般にジカルボン酸とグリコールから製造され、分子の末端に水酸基を持つ。ジカルボン酸としては、アジピン酸、フタル酸、セバチン酸、ダイマー酸などが、グリコールとしてはエチレングリコール、ジエチレングリコール、プロピレングリコール、ブチレングリコール、１，３−ブタンジオール、ヘキサントリオール、トリメチロールプロパンなどとカプロラクトンを開環重合したタイプのエステルとがある。ポリイソシアネートとしては、ポリエーテルウレタン樹脂の原料として先に例示したものが用いられる。市販品としては、例えば、バイヒドロールＰＲ２４０（住化バイエルウレタン株式会社）が挙げられる。
【０００７】
本発明の塗料組成物はポリエーテルウレタン樹脂とポリエステルウレタン樹脂の両者を併用することを特徴とする。ポリエーテルウレタン樹脂とポリエステルウレタン樹脂の質量比率は、好ましくは１〜２：１〜２、さらに好ましくは１〜１．５：１〜１．５、最も好ましくは１：１である。ポリエーテルウレタン樹脂の量が上記範囲より少ないと塗料組成物の塗布性、仕上がり外観、攪拌性が悪くなり、また、ポリエステルウレタン樹脂の量が上記範囲より少ないと塗料組成物の付着性が悪くなる。
【０００８】
本発明の塗料組成物中、ポリエーテルウレタン樹脂とポリエステルウレタン樹脂の合計量は、好ましくは２０〜４０質量％、さらに好ましくは２５〜３５質量％である。
本発明の塗料組成物には、上記樹脂以外の樹脂、例えば、ナイロン、アクリル、ポリエステルその他通常塗料原料として使用されている樹脂を添加してもよいが、その量は樹脂全体の４０質量％以下、好ましくは２０質量％以下であり、他の樹脂は含まない場合が最も好ましい。
【０００９】
本発明の塗料組成物において、脱臭剤は、好ましくはセラミック炭又は木炭であり、さらに好ましくはセラミック炭である。
セラミック炭は、木材のチップ（約３〜５ｍｍ程度）にセラミック（モンモリロン石、モンモリロン石群鉱物、ベントナイト等）のパウダーをコーティングし、８５０〜１２００℃で炭化処理して得られるものであり、市販品としては、協同組合カーボテック飛騨が床下調湿剤として製造販売しているものが挙げられる。
【００１０】
本発明において、セラミック炭は単独で使用しても良いが、８５０℃で焼成したセラミック炭と１２００℃で焼成したセラミック炭の混合物を使用することが好ましい。８５０℃で焼成したセラミック炭と１２００℃で焼成したセラミック炭の質量比率は好ましくは１〜２：１〜２、さらに好ましくは１〜１．５：１〜１．５であり、最も好ましくは１：１である。８５０℃で焼成したセラミック炭の量が上記範囲より少ないと塗料組成物の塗布性、再分散性、仕上がり外観が悪くなり、また、１２００℃で焼成したセラミック炭の量が上記範囲より少ないと塗料組成物の塗布性、攪拌性が悪くなる。
本発明の塗料組成物中、脱臭剤の量は、好ましくは１０〜４０質量％、さらに好ましくは１５〜２０質量％である。また、脱臭剤全体量に対して、セラミック炭の量は、好ましくは６０質量％以上、さらに好ましくは８０質量％以上、最も好ましくは１００質量％である。
【００１１】
本発明の塗料組成物中、ポリエーテルウレタン樹脂、ポリエステルウレタン樹脂、脱臭剤及び水の質量比率は、好ましくは１〜２：１〜２：１〜３：２〜４である。
本発明の塗料組成物には、通常塗料組成物に使用される他の成分、例えば、パラフィンをベースとした消泡剤、不凍液としての　アルコール溶剤（例えば、メタノール）等を含有させることもできる。これらの成分の量は、通常は２０質量％以下である。
本発明の塗料組成物は、通常の方法で塗装できるが、その塗布量は、乾燥前の塗料組成物として１００〜２００ｇ／ｍ２程度が適当である。
以下、実施例を示し本発明をさらに詳細に説明する。
【００１２】
実施例１〜４、比較例１、２
下記の表１に示す成分を表１に示す割合で混合し、塗料組成物を作成した。各塗料組成物について、下記の特性を評価した。結果を表１に示す。
【００１３】
攪拌粘性
塗料成分を攪拌混合する際の攪拌状態を目視で評価
〇：良好　　粘性が低く、流動性が良好である。
△：やや良　粘性が中程度であり、流動性がやや不良である。
×：不良　　粘性が高く、流動性が得られない。
攪拌泡立ち性
塗料成分を攪拌混合する際の泡立ちの程度を目視で評価
〇：良好　　泡立ちがない。
△：やや良　泡立ちが見られるが、液面上昇するまではない。
×：不良　　泡立ちにより、液面上昇が起こる。
【００１４】
再分散性
均一に攪拌した後、室温で３日間放置後、沈降したセラミック炭の再分散性を目視で評価
〇：良好　　再分散が良好である。
△：やや良　再分散がやや困難であり、分散後、粘性がある。
×：不良　　全く再分散されない。
塗布性
塗料組成物を木製の板に塗布し、その塗り易さを評価
〇：良好　　塗布し易い。
△：やや良　塗布がややしにくく、均一に塗布するのが困難である。
×：不良　　塗布ができない。
【００１５】
仕上がり外観
塗装後、１日間放置し、乾燥した塗装面を目視で評価
〇：良好　　ムラがなく、良好である。
△：やや良　ややムラがある。
×：不良　　ムラが多く、均一に塗布されていない。
付着性
塗装後、１日間放置し、乾燥した塗装面にティッシュペーパーを被せ、１ｋｇの荷重をかけて１０分間保持した後、ティッシュペーパーにセラミック炭が付着するかを目視で評価
〇：良好　　全く又は殆ど付着がない。
△：やや良　明らかに付着しているが、明らかに付着していない部分もある。
×：不良　　全面に付着している。
【００１６】
通気性
５０ｍｍ×５０ｍｍ×５ｍｍのＡＬＣ板を５０ｍｍ×５０ｍｍ×１５０ｍｍのプラスチック容器内の下面から６０ｍｍの位置に設置し、隙間をシリコンシーラントでシールした。このＡＬＣ板の上面に塗料４ｇを均一に塗布し、２０〜２５℃で２４時間乾燥した後、プラスチック容器のＡＬＣ板の上面に水を５０ｍｌ入れ、下面に設けた直径７ｍｍの穴からエアポンプで空気を送り込み、ＡＬＣ板を気泡が通過するかどうかを観察した。
〇：ＡＬＣ板の上面に気泡が認められる。
×：ＡＬＣ板の上面に気泡が認められない。
【００１７】
脱臭性
アクリル板（２００ｍｍ×２００ｍｍ×１ｍｍ）に、塗料組成物を２００ｇ／ｍ２塗布し、室温で２４時間乾燥させたものをサンプルとした。
５Ｌのポリエチレンテレフタレート製フレックサンプラー（大江オドエアーサービス社、商品名）にサンプルを入れ脱気した後、空気で５０ｐｐｍとなるように希釈したガス（アンモニア、ホルムアルデヒド、またはメチルメルカプタン）を導入し、密閉し、放置した。４時間後にフレックサンプラー内のガス濃度を各ガスの検知管により測定した。空試験用サンプルも同様に操作した。脱臭率を下記の式により求め、下記の基準により脱臭性を評価した。
脱臭率（％）＝［（Ｂ−Ａ）／Ｂ］×１００
〇：各ガスの脱臭率が９７％以上である。
×：何れかのガスの脱臭率が９７％未満である。
【００１８】
【表１】
2004091706.tif 000002
【００１９】
ポリエーテルウレタン樹脂：バイヒドロールＰＲ１３５（住化バイエルウレタン株式会社）
ポリエステルウレタン樹脂：バイヒドロールＰＲ２４０（住化バイエルウレタン株式会社）
セラミック炭（８５０℃焼成）：協同組合カーボテック飛騨製ＨＣＰ−８５０）
セラミック炭（１２００℃焼成）：協同組合カーボテック飛騨製ＨＣＰ−１２００）
【００２０】
樹脂としてポリエーテルウレタン樹脂のみを使用している比較例１の塗料は、付着性が悪い。また、樹脂としてポリエステルウレタン樹脂のみを使用している比較例２の塗料は、再分散性、攪拌性、塗布性、仕上がり外観が悪い。このため比較例２の塗料については通気性及び脱臭性の試験を行うことができなかった。
ポリエーテルウレタン樹脂とポリエステルウレタン樹脂を併用した本発明の実施例１〜４の塗料は、付着性、塗布性、再分散性、仕上がり外観に優れ、その塗膜は通気性、脱臭性に優れている
２種のセラミック炭の一方しか使用していない実施例１の塗料は、付着性、通気性、脱臭性は優れているが、塗布性、仕上がり外観がやや劣る。
【００２１】
【発明の効果】
本発明の塗料組成物は、付着性、塗布性、再分散性に優れ、有機溶剤を使用していないため、環境、特に作業環境を汚染したり、爆発、火災等の危険もない。また、これを建築材料に塗布した塗膜は、通気性、脱臭性に優れている。